(57)【要約】【課題】ポリカーボネート樹脂が本来有する耐熱性、機械的強度等の特性が損なわれることがなく、熱安定性に優れ、光線透過率が高く、しかも得られる成形品を加熱した場合でも光線透過率に優れる芳香族ポリカーボネート樹脂組成物を提供する。【解決手段】芳香族ポリカーボネート樹脂（Ａ）、リン系酸化防止剤（Ｂ）、脂肪酸エステル（Ｃ）及び特定の芳香族化合物（Ｄ）を含有する芳香族ポリカーボネート樹脂組成物であって、芳香族ポリカーボネート樹脂（Ａ）１００重量部に対してリン系酸化防止剤（Ｂ）を、０．０１〜０．１重量部、脂肪酸エステル（Ｃ）を０．０１〜０．５重量部、および特定の芳香族化合物（Ｄ）を０．０００１重量部以上０．０５重量部未満含有することを特徴とする、芳香族ポリカーボネート樹脂組成物。【選択図】なし【特許請求の範囲】
【請求項１】
芳香族ポリカーボネート樹脂（Ａ）、リン系酸化防止剤（Ｂ）、脂肪酸エステル（Ｃ）及び下記式で表される芳香族化合物（Ｄ）を含有する芳香族ポリカーボネート樹脂組成物であって、芳香族ポリカーボネート樹脂（Ａ）１００重量部に対してリン系酸化防止剤（Ｂ）を、０．０１〜０．１重量部、脂肪酸エステル（Ｃ）を０．０１〜０．５重量部、および芳香族化合物（Ｄ）を０．０００１重量部以上０．０５重量部未満含有することを特徴とする、芳香族ポリカーボネート樹脂組成物。
式：
【化１】
2020100837.tif 000014
【請求項２】
前記リン系酸化防止剤（Ｂ）が、下記亜リン酸エステル構造を有する亜リン酸エステル化合物を含有する、請求項１記載の芳香族ポリカーボネート樹脂組成物。
【化２】
2020100837.tif 000015
【請求項３】
前記リン系酸化防止剤（Ｂ）が、下記式（１）及び（２）で表される亜リン酸エステル化合物から選択される少なくとも１種以上の化合物を含有する、請求項１に記載の芳香族ポリカーボネート樹脂組成物。
式（１）：
【化３】
2020100837.tif 000016
［式中、Ｒ１は、炭素数１〜２０のアルキル基又はアルキル基で置換されていてもよいアリール基を示し、ａは、０〜３の整数を示す。］
式（２）：
【化４】
2020100837.tif 000017
［式中、Ｒ９、Ｒ１０は炭素数１〜２０のアルキル基、またはアルキル基で置換されてもよいアリール基を、ｂ及びｃは整数０〜３を示す。］
【請求項４】
下記のことから選択される少なくとも１を満たす、請求項３に記載の芳香族ポリカーボネート樹脂組成物。
前記式（１）で表される亜リン酸エステル化合物が、トリス（２，４−ジ−ｔ−ブチルフェニル）フォスファイトを含有すること；及び
前記式（２）で表される亜リン酸エステル化合物が、３，９−ビス（２，６−ジ−ｔｅｒｔ−ブチル−４−メチルフェノキシ）−２，４，８，１０−テトラオキサ−３，９−ジホスファスピロ［５，５］ウンデカンを含有すること。
【請求項５】
前記リン系酸化防止剤（Ｂ）が、少なくとも一般式（１）で表される化合物を含み、該一般式（１）で表される化合物の量が、リン系酸化防止剤（Ｂ）全量の２０〜１００質量％である、請求項３又は４に記載の芳香族ポリカーボネート樹脂組成物。
【請求項６】
前記リン系酸化防止剤（Ｂ）が、少なくとも２種の化合物を含み、その少なくとも２種の化合物のうちの１種が、一般式（１）で表される化合物であり、該一般式（１）で表される化合物の量が、リン系酸化防止剤（Ｂ）全量の２０〜９０質量％である、請求項３又は４に記載の芳香族ポリカーボネート樹脂組成物。
【請求項７】
前記脂肪酸エステル（Ｃ）が、脂肪族カルボン酸とアルコールとの縮合化合物を含む、請求項１〜６のいずれか１項に記載の芳香族ポリカーボネート樹脂組成物。
【請求項８】
前記脂肪酸エステル（Ｃ）は、炭素数６〜３６の、脂肪族モノカルボン酸及び脂肪族ジカルボン酸と、炭素数３０以下の、脂肪族飽和一価アルコール及び脂肪族飽和多価アルコールとのエステルを含む、請求項７に記載の芳香族ポリカーボネート樹脂組成物。
【請求項９】
前記脂肪酸エステル（Ｃ）が、グリセリンモノステアレートである、請求項８に記載の芳香族ポリカーボネート樹脂組成物。
【請求項１０】
芳香族ポリカーボネート樹脂（Ａ）１００重量部に対して、更に、下記式（５）で表され、５００〜８０００の重量平均分子量を有するポリエーテル誘導体（Ｅ）を０．１重量部以上２．０重量部含有する、請求項１〜９のいずれか１項に記載の芳香族ポリカーボネート樹脂組成物。
式（５）：
ＲＯ−（Ｘ−Ｏ）ｍ（Ｙ−Ｏ）ｎ−Ｒ’
（式中、ＲおよびＲ’は、それぞれ独立して水素原子または炭素数１〜３０のアルキル基を示し、Ｘは、炭素数２〜４の直鎖アルキレン基又は分岐アルキレン基を示し、Ｙは、炭素数２〜５の直鎖アルキレン基又は分岐アルキレン基を示し、ＸとＹは同一であっても異なっていても良く、ｍ及びｎは、各々独立して、３〜６０を示し、ｍ＋ｎは６〜１２０を示す。）
【請求項１１】
前記芳香族ポリカーボネート樹脂（Ａ）１００重量部に対して、さらに、エポキシ化合物（Ｆ）を、０．００１〜０．２質量部含有する、請求項１〜１０のいずれか１項に記載の芳香族ポリカーボネート樹脂組成物。
【請求項１２】
前記エポキシ化合物（Ｆ）が、３’，４’−エポキシシクロヘキシルメチル−３，４−エポキシシクロヘキサンカルボキシレートを含有する、請求項１１に記載の芳香族ポリカーボネート樹脂組成物。
【請求項１３】
熱安定剤、酸化防止剤、着色剤、離型剤、軟化剤、帯電防止剤及び衝撃性改良剤を含有する群から選択される少なくとも１種を更に含有する、請求項１〜１２のいずれか１項に記載の芳香族ポリカーボネート樹脂組成物。
【請求項１４】
請求項１〜１３のいずれかに記載の芳香族ポリカーボネート樹脂組成物を含有する光学用成形品。
【請求項１５】
前記光学用成形品が、導光フィルム、車両用ライトガイド及び銘板から選択される成形品を含有する、請求項１４記載の光学用成形品。
【請求項１６】
請求項１〜１３のいずれかに記載の芳香族ポリカーボネート樹脂組成物を成形することを含有する、光学用成形品の製造方法。
【発明の詳細な説明】
【技術分野】
【０００１】
本発明は、芳香族ポリカーボネート樹脂組成物および光学用成形品に関する。
【背景技術】
【０００２】
ポリカーボネート樹脂は、耐衝撃性、耐熱性及び透明性等に優れるので、従来、導光板、各種レンズ及び銘板等の成形品に利用されている。
【０００３】
例えば、特許文献１は、特定の分子量と特定の分子量分布を有する芳香族ポリカーボネート樹脂に、安定剤及び離型剤が配合された導光板用芳香族ポリカーボネート樹脂組成物を開示する。
【０００４】
特許文献２は、ポリカーボネート樹脂に、特定径のビーズ状架橋アクリル樹脂を特定量配合した樹脂成分に、蛍光増白剤を配合した光学用成形品用ポリカーボネート樹脂組成物を開示する。
【０００５】
その他、例えば、特許文献３及び特許文献４は、優れた光線透過率を得て、光学部材の輝度を向上させるべくポリカーボネート樹脂と他の材料とを併用した種々の樹脂組成物を提案する。
【先行技術文献】
【特許文献】
【０００６】
【特許文献１】特開２００７−２０４７３７号公報
【特許文献２】特開平０９−０２０８６０号公報
【特許文献３】特開２０１１−１３３６４７号公報
【特許文献４】特開平１１−１５８３６４号公報
【発明の概要】
【発明が解決しようとする課題】
【０００７】
しかしながら、特許文献３や特許文献４に開示のポリカーボネート樹脂組成物は、近年の導光板の材料としての要求（特に、薄肉成形を行うため高温で成形加工した場合でも光線透過率の低下が無い等の要求）を充分に満足し得るものではない。更に、近年、成形加工された０．３ｍｍ程度の薄型の成形品（例えば、導光板）が、光照射等による高温条件下に、極めて長期にわたり暴露された場合でも、透明性の低下の少ない（白濁又は着色の小さい）材料が求められつつある。
【０００８】
本発明は、ポリカーボネート樹脂が本来有する耐熱性、機械的強度等の特性が損なわれることがなく、熱安定性に優れ、光線透過率が高く、しかも成形加工された０．３ｍｍ程度の薄型の成形品（例えば、導光板）が、光照射等による高温に極めて長期にわたり暴露された場合でも、透明性の低下を生じ難い（白濁及び着色を生じ難い）芳香族ポリカーボネート樹脂組成物を提供することを目的とする。
【課題を解決するための手段】
【０００９】
本発明者らは、かかる課題を解決するために鋭意検討を行った結果、芳香族ポリカーボネート樹脂（Ａ）、リン系酸化防止剤（Ｂ）、脂肪酸エステル（Ｃ）及び特定の芳香族化合物（Ｄ）を含有する芳香族ポリカーボネート樹脂組成物であって、
芳香族ポリカーボネート樹脂（Ａ）１００重量部に対してリン系酸化防止剤（Ｂ）を、０．０１〜０．１重量部、該脂肪酸エステル（Ｃ）を所定量含有する芳香族ポリカーボネート樹脂組成物が、ポリカーボネート樹脂が本来有する耐熱性、機械的強度等の特性を損なうことなく、熱安定性に優れ、光線透過率が高く、しかも成形加工された０．３ｍｍ程度の薄型の成形品（導光板）が光源照射等による高温条件下に長期に亘り暴露された場合でも、透明性の低下が少ない（白濁又は着色を生じ難い）ことを見出し、本発明を完成した。
【００１０】
すなわち、本発明は、芳香族ポリカーボネート樹脂（Ａ）、リン系酸化防止剤（Ｂ）、脂肪酸エステル（Ｃ）及び下記式で表される芳香族化合物（Ｄ）を含有する芳香族ポリカーボネート樹脂組成物であって、
芳香族ポリカーボネート樹脂（Ａ）１００重量部に対してリン系酸化防止剤（Ｂ）を、０．０１〜０．１重量部、該脂肪酸エステル（Ｃ）を０．０１〜０．５重量部、および芳香族化合物（Ｄ）を０．０００１重量部以上０．０５重量部未満含有することを特徴とする、芳香族ポリカーボネート樹脂組成物およびそれを成形してなる光学用成形品を提供する。
式：
【化１】
2020100837.tif 000002
【発明の効果】
【００１１】
本発明のポリカーボネート樹脂組成物は、ポリカーボネート樹脂が本来有する耐熱性、機械的強度等の特性が損なわれることがなく、熱安定性に優れ、光線透過率が高く、しかも得られる成形品が、炎天下環境及び／又は光源照射等による高温条件下に長期に亘り暴露された場合でも、透明性が低下し難い（白濁又は着色を生じ難い）。よって、例えば厚さ０．３ｍｍ程度の薄型の成形品（導光板）であっても、色相が変化して外観が低下（劣化）することを生じ難く、外部環境や光源に起因する高温条件下に長期間暴露された場合でも、透明性の低下を生じ難く（白濁又は着色を生じ難く）、工業的利用価値が極めて高い。
【発明を実施するための形態】
【００１２】
以下に、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは当業者が本発明を充分に理解するために以下の説明を提供するのであって、これらによって請求の範囲に記載の主題を限定することを意図するものではない。
【００１４】
本発明の実施形態の芳香族ポリカーボネート樹脂組成物は、芳香族ポリカーボネート樹脂（Ａ）、リン系酸化防止剤（Ｂ）、脂肪酸エステル（Ｃ）および特定の芳香族化合物（Ｄ）を含有し、必要に応じて、ポリエーテル誘導体（Ｅ）、エポキシ化合物（Ｆ）及び／又はその他の成分等を含有することができる。
【００１５】
本発明の実施形態において、「芳香族ポリカーボネート樹脂（Ａ）」は、芳香族化合物に基づくポリカーボネート樹脂であって、本発明が目的とする芳香族ポリカーボネート樹脂組成物を得ることができる限り特に制限されることはない。そのような芳香族ポリカーボネート樹脂として、例えば、種々のジヒドロキシジアリール化合物とホスゲンとを反応させるホスゲン法、又はジヒドロキシジアリール化合物とジフェニルカーボネート等の炭酸エステルとを反応させるエステル交換法によって得られる重合体を例示できる。代表例は、２，２−ビス（４−ヒドロキシフェニル）プロパン（ビスフェノールＡ）から製造されたポリカーボネート樹脂を含有する。
【００１６】
前記ジヒドロキシジアリール化合物として、ビスフェノールＡの他に、例えば、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３、５−ジブロモフェニル）プロパン、２，２−ビス（４−ヒドロキシ−３，５−ジクロロフェニル）プロパン等のビス（ヒドロキシアリール）アルカン類；１，１−ビス（４−ヒドロキシフェニル）シクロペンタン、１，１−ビス（４−ヒドロキシフェニル）シクロヘキサン等のビス（ヒドロキシアリール）シクロアルカン類；４，４’−ジヒドロキシジフェニルエーテル、４，４’−ジヒドロキシ−３，３’−ジメチルジフェニルエーテル等のジヒドロキシジアリールエーテル類；４，４’−ジヒドロキシジフェニルスルフィド等のジヒドロキシジアリールスルフィド類；４，４’−ジヒドロキシジフェニルスルホキシド、４，４’−ジヒドロキシ−３，３’−ジメチルジフェニルスルホキシド等のジヒドロキシジアリールスルホキシド類；４，４’−ジヒドロキシジフェニルスルホン、４，４’−ジヒドロキシ−３，３’−ジメチルジフェニルスルホン等のジヒドロキシジアリールスルホン類を例示できる。これらは単独で又は組み合わせて使用できる。これらの他にも、ピペラジン、ジピペリジルハイドロキノン、レゾルシン、４，４’−ジヒドロキシジフェニル等を組み合わせて使用することができる。
【００１７】
さらに、前記ジヒドロキシジアリール化合物と、例えば以下に示す３価以上の芳香族化合物とを組み合わせて使用してもよい。
【００１８】
前記３価以上のフェノール化合物として、例えば、フロログルシン、４，６−ジメチル−２，４，６−トリ−（４−ヒドロキシフェニル）−ヘプテン、２，４，６−ジメチル−２，４，６−トリ−（４−ヒドロキシフェニル）−ヘプタン、１，３，５−トリ−（４−ヒドロキシフェニル）−ベンゾール、１，１，１−トリ−（４−ヒドロキシフェニル）−エタン及び２，２−ビス−［４，４−（４，４´−ジヒドロキシジフェニル）−シクロヘキシル］−プロパン等を例示できる。
【００１９】
芳香族ポリカーボネート樹脂（Ａ）の粘度平均分子量は、１００００〜１０００００であることが好ましく、１２０００〜３００００であることがより好ましい。なお、このような芳香族ポリカーボネート樹脂（Ａ）を製造する際には分子量調節剤、触媒等を必要に応じて使用することができる。
【００２０】
本発明の実施形態におけるリン系酸化防止剤（Ｂ）は、本発明が目的とする芳香族ポリカーボネート樹脂組成物を得られる限り特に制限されることはないが、下記亜リン酸エステル構造を有する亜リン酸エステル化合物を含有することが好ましい。
【化２】
2020100837.tif 000003
【００２１】
本発明の実施形態の芳香族ポリカーボネート樹脂組成物は、リン系酸化防止剤（Ｂ）が、下記式（１）で表される亜リン酸エステル化合物、下記式（２）で表される亜リン酸エステル化合物、下記式（３）で表される亜リン酸エステル化合物及び下記式（４）で表される亜リン酸エステル化合物から選択される少なくとも１種以上の化合物を含有することが好ましい。リン系酸化防止剤（Ｂ）は、脂肪酸エステル（Ｃ）および後述する特定芳香族化合物（Ｄ）とともに作用し、得られるポリカーボネート樹脂組成物の本来有する耐熱性、機械的強度等の特性を損なうことなく、熱安定性に優れ、光線透過率が高く、しかも成形加工された０．３ｍｍ程度の薄型の成形品（導光板）が光源照射等による高温条件下に長期に亘り暴露された場合でも、透明性の低下（白濁又は着色を生じ難い）を少なくする成分である。
【００２２】
リン系酸化防止剤（Ｂ）は、例えば、下記式（１）で表される化合物を含有することが好ましい。
【００２３】
式（１）：
【化３】
2020100837.tif 000004
（式中、Ｒ１は、炭素数１〜２０のアルキル基を示し、ａは、０〜３の整数を示す）
【００２４】
前記式（１）において、Ｒ１は、炭素数１〜２０のアルキル基であるが、さらには、炭素数１〜１０のアルキル基であることが好ましい。
【００２５】
式（１）で表される化合物としては、例えば、トリフェニルホスファイト、トリクレジルホスファイト、トリス（２，４−ジ−ｔ−ブチルフェニル）フォスファイト、トリスノニルフェニルホスファイト等が挙げられる。これらの中でも、特にトリス（２，４−ジ−ｔ−ブチルフェニル）フォスファイトが好適であり、例えば、ＢＡＳＦ社製のイルガフォス１６８（「イルガフォス」はビーエーエスエフ  ソシエタス・ヨーロピアの登録商標）として商業的に入手可能である。
【００２６】
リン系酸化防止剤（Ｂ）は、例えば、下記式（２）で表される化合物を含有することが好ましい。
【００２７】
式（２）：
【化４】
2020100837.tif 000005
（式中、Ｒ９及びＲ１０は、それぞれ独立して、炭素数１〜２０のアルキル基又はアルキル基で置換されていてもよいアリール基を示し、ｂ及びｃは、それぞれ独立して、０〜３の整数を示す。）
【００２８】
式（２）で表される化合物としては、例えば、ビス（２，４−ジ−ｔｅｒｔ−ブチルフェニル）ペンタエリスリトールジフォスファイト、フェニルビスフェノールＡペンタエリスリトールジフォスファイト等が挙げられる。ビス（２，４−ジ−ｔｅｒｔ−ブチルフェニル）ペンタエリスリトールジフォスファイトは、ＡＤＥＫＡ社製、商品名「アデカスタブＰＥＰ−２４Ｇ」として商業的に入手可能である。（株）ＡＤＥＫＡ製のアデカスタブＰＥＰ−３６（「アデカスタブ」は登録商標）が商業的に入手可能である。
【００２９】
リン系酸化防止剤（Ｂ）は、例えば、下記式（３）で表される化合物を含有することが好ましい。
【００３０】
式（３）： 
【化５】
2020100837.tif 000006
（式中、Ｒ２、Ｒ３、Ｒ５及びＲ６は、それぞれ独立して、水素原子、炭素数１〜８のアルキル基、炭素数５〜８のシクロアルキル基、炭素数６〜１２のアルキルシクロアルキル基、炭素数７〜１２のアラルキル基又はフェニル基を示す。Ｒ４は、水素原子又は炭素数１〜８のアルキル基を示す。Ｘは、単結合、硫黄原子又は式：−ＣＨＲ７−（ここで、Ｒ７は、水素原子、炭素数１〜８のアルキル基又は炭素数５〜８のシクロアルキル基を示す）で表される基を示す。Ａは、炭素数１〜８のアルキレン基又は式：＊−ＣＯＲ８−（ここで、Ｒ８は、単結合又は炭素数１〜８のアルキレン基を示し、＊は、酸素側の結合手であることを示す）で表される基を示す。Ｙ及びＺは、いずれか一方がヒドロキシル基、炭素数１〜８のアルコキシ基又は炭素数７〜１２のアラルキルオキシ基を示し、もう一方が水素原子又は炭素数１〜８のアルキル基を示す。）
【００３１】
式（３）において、Ｒ２、Ｒ３、Ｒ５及びＲ６は、それぞれ独立して、水素原子、炭素数１〜８のアルキル基、炭素数５〜８のシクロアルキル基、炭素数６〜１２のアルキルシクロアルキル基、炭素数７〜１２のアラルキル基又はフェニル基を示す。
【００３２】
ここで、炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基、ｔ−オクチル基、２−エチルヘキシル基等が挙げられる。炭素数５〜８のシクロアルキル基としては、例えば、シクロペンチル基、シクロヘキシル基、シクロヘプチル基、シクロオクチル基等が挙げられる。炭素数６〜１２のアルキルシクロアルキル基としては、例えば、１−メチルシクロペンチル基、１−メチルシクロヘキシル基、１−メチル−４−ｉ−プロピルシクロヘキシル基等が挙げられる。炭素数７〜１２のアラルキル基としては、例えば、ベンジル基、α−メチルベンジル基、α，α−ジメチルベンジル基等が挙げられる。
【００３３】
前記Ｒ２、Ｒ３及びＲ５は、それぞれ独立して、炭素数１〜８のアルキル基、炭素数５〜８のシクロアルキル基又は炭素数６〜１２のアルキルシクロアルキル基であることが好ましい。特に、Ｒ２及びＲ５は、それぞれ独立して、ｔ−ブチル基、ｔ−ペンチル基、ｔ−オクチル基等のｔ−アルキル基、シクロヘキシル基又は１−メチルシクロヘキシル基であることが好ましい。特に、Ｒ３は、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基であることが好ましく、メチル基、ｔ−ブチル基又はｔ−ペンチル基であることがさらに好ましい。
【００３４】
前記Ｒ６は、水素原子、炭素数１〜８のアルキル基又は炭素数５〜８のシクロアルキル基であることが好ましく、水素原子、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基であることがさらに好ましい。
【００３５】
式（３）において、Ｒ４は、水素原子又は炭素数１〜８のアルキル基を示す。炭素数１〜８のアルキル基としては、例えば、前記Ｒ２、Ｒ３、Ｒ５及びＲ６の説明にて例示したアルキル基が挙げられる。特に、Ｒ４は、水素原子又は炭素数１〜５のアルキル基であることが好ましく、水素原子又はメチル基であることがさらに好ましい。
【００３６】
式（３）において、Ｘは、単結合、硫黄原子又は式：−ＣＨＲ７−で表される基を示す。ここで、式：−ＣＨＲ７−中のＲ７は、水素原子、炭素数１〜８のアルキル基又は炭素数５〜８のシクロアルキル基を示す。炭素数１〜８のアルキル基及び炭素数５〜８のシクロアルキル基としては、例えば、それぞれ前記Ｒ２、Ｒ３、Ｒ５及びＲ６の説明にて例示したアルキル基及びシクロアルキル基が挙げられる。特に、Ｘは、単結合、メチレン基、又はメチル基、エチル基、ｎ−プロピル基、ｉ−プロピル基、ｎ−ブチル基、ｉ−ブチル基、ｔ−ブチル基等で置換されたメチレン基であることが好ましく、単結合であることがさらに好ましい。
【００３７】
式（３）において、Ａは、炭素数１〜８のアルキレン基又は式：＊−ＣＯＲ８−で表される基を示す。炭素数１〜８のアルキレン基としては、例えば、メチレン基、エチレン基、プロピレン基、ブチレン基、ペンタメチレン基、ヘキサメチレン基、オクタメチレン基、２，２−ジメチル−１，３−プロピレン基等が挙げられ、好ましくはプロピレン基である。また、式：＊−ＣＯＲ８−におけるＲ８は、単結合又は炭素数１〜８のアルキレン基を示す。Ｒ８を示す炭素数１〜８のアルキレン基としては、例えば、前記Ａの説明にて例示したアルキレン基が挙げられる。Ｒ８は、単結合又はエチレン基であることが好ましい。また、式：＊−ＣＯＲ８−における＊は、酸素側の結合手であり、カルボニル基がフォスファイト基の酸素原子と結合していることを示す。
【００３８】
式（３）において、Ｙ及びＺは、いずれか一方がヒドロキシル基、炭素数１〜８のアルコキシ基又は炭素数７〜１２のアラルキルオキシ基を示し、もう一方が水素原子又は炭素数１〜８のアルキル基を示す。炭素数１〜８のアルコキシ基としては、例えば、メトキシ基、エトキシ基、プロポキシ基、ｔ−ブトキシ基、ペンチルオキシ基等が挙げられる。炭素数７〜１２のアラルキルオキシ基としては、例えば、ベンジルオキシ基、α−メチルベンジルオキシ基、α，α−ジメチルベンジルオキシ基等が挙げられる。炭素数１〜８のアルキル基としては、例えば、前記Ｒ２、Ｒ３、Ｒ５及びＲ６の説明にて例示したアルキル基が挙げられる。
【００３９】
式（３）で表される化合物としては、例えば、２，４，８，１０−テトラ−ｔ−ブチル−６−〔３−（３−メチル−４−ヒドロキシ−５−ｔ−ブチルフェニル）プロポキシ〕ジベンゾ〔ｄ，ｆ〕〔１，３，２〕ジオキサホスフェピン、６−［３−（３，５−ジ−ｔ−ブチル−４−ヒドロキシフェニル）プロポキシ］−２，４，８，１０−テトラ−ｔ−ブチルジベンゾ［ｄ，ｆ］［１，３，２］ジオキサホスフェピン、６−［３−（３，５−ジ−ｔ−ブチル−４−ヒドロキシフェニル）プロポキシ］−４，８−ジ−ｔ−ブチル−２，１０−ジメチル−１２Ｈ−ジベンゾ［ｄ，ｇ］［１，３，２］ジオキサホスホシン、６−［３−（３，５−ジ−ｔ−ブチル−４−ヒドロキシフェニル）プロピオニルオキシ］−４，８−ジ−ｔ−ブチル−２，１０−ジメチル−１２Ｈ−ジベンゾ［ｄ，ｇ］［１，３，２］ジオキサホスホシン等が挙げられる。これらの中でも、特に光学特性が求められる分野に、得られる芳香族ポリカーボネート樹脂組成物を用いる場合には、２，４，８，１０−テトラ−ｔ−ブチル−６−〔３−（３−メチル−４−ヒドロキシ−５−ｔ−ブチルフェニル）プロポキシ〕ジベンゾ〔ｄ，ｆ〕〔１，３，２〕ジオキサホスフェピンが好適であり、例えば、住友化学（株）製のスミライザーＧＰ（「スミライザー」は登録商標）として商業的に入手可能である。
【００４０】
リン系酸化防止剤（Ｂ）は、例えば、下記式（４）で表される化合物を含有することが好ましい。
【００４１】
式（４）：
【化６】
2020100837.tif 000007
【００４２】
（式中、Ｒ１１〜Ｒ１８は、それぞれ独立に、炭素数１〜３のアルキル基またはアルケニル基を示す。Ｒ１１とＲ１２、Ｒ１３とＲ１４、Ｒ１５とＲ１６、Ｒ１７とＲ１８とは、互いに結合して環を形成していても良い。Ｒ１９〜Ｒ２２は、それぞれ独立に、水素原子または炭素数１〜２０のアルキル基を示す。ｄ〜ｇは、それぞれ独立して、０〜５の整数である。Ｘ１〜Ｘ４は、それぞれ独立に、単結合または炭素原子を示す。Ｘ１〜Ｘ４が単結合である場合、Ｒ１１〜Ｒ２２のうち、当該単結合に繋がった官能基は一般式（４）から除外される）
【００４３】
式（４）で表される化合物の具体例としては、例えばビス（２，４−ジクミルフェニル）ペンタエリスリトールジフォスファイトが挙げられる。これは、Ｄｏｖｅｒ  Ｃｈｅｍｉｃａｌ社製、商品名「Ｄｏｖｅｒｐｈｏｓ（登録商標）  Ｓ−９２２８」、ＡＤＥＫＡ社製、商品名「アデカスタブＰＥＰ−４５」（ビス（２，４−ジクミルフェニル）ペンタエリスリトールジフォスファイト）として商業的に入手可能である。
【００４４】
前記リン系酸化防止剤（Ｂ）が、一般式（１）で表される化合物を含むことが好ましい。該一般式（１）で表される化合物の量が、リン系酸化防止剤（Ｂ）全量の２０〜１００質量％であり得、３０〜１００質量％であることが好ましく、４０〜１００質量％であることがより好ましい。
【００４５】
前記リン系酸化防止剤（Ｂ）が、一般式（１）及び（２）で表される亜リン酸エステル化合物から選択される少なくとも１種以上の化合物を含有することが好ましい。
【００４６】
下記のことから選択される少なくとも１を満たすことが好ましい。
前記式（１）で表される亜リン酸エステル化合物が、トリス（２，４−ジ−ｔ−ブチルフェニル）フォスファイトを含有すること；及び
前記式（２）で表される亜リン酸エステル化合物が、３，９−ビス（２，６−ジ−ｔｅｒｔ−ブチル−４−メチルフェノキシ）−２，４，８，１０−テトラオキサ−３，９−ジホスファスピロ［５，５］ウンデカンを含有すること。
【００４７】
前記リン系酸化防止剤（Ｂ）が、少なくとも２種の化合物を含み、その少なくとも２種の化合物のうちの１種が、一般式（１）で表される化合物であることが好ましい。この場合、該一般式（１）で表される化合物の量が、リン系酸化防止剤（Ｂ）全量の２０〜９０質量％であることが好ましく、３０〜８０質量％であることがより好ましく、４０〜７０質量％であることが特に好ましい。
【００４８】
リン系酸化防止剤（Ｂ）の量は、芳香族ポリカーボネート樹脂（Ａ）１００重量部に対して、０．０１〜０．１重量部であり、０．０４〜０．１重量部であることが好ましく、０．０４〜０．０８重量部がより好ましい。リン系酸化防止剤（Ｂ）の量が０．０１重量部未満の場合は、光線透過率及び色相の向上効果が不充分である。逆にリン系酸化防止剤（Ｂ）の量が０．１重量部を超える場合も、光線透過率及び色相の向上効果が不充分である。
【００４９】
脂肪酸エステル（Ｃ）は、リン系酸化防止剤（Ｂ）及び後述する特定芳香族化合物（Ｄ）とともに作用し、得られるポリカーボネート樹脂組成物の本来有する耐熱性、機械的強度等の特性を損なうことなく熱安定性に優れ、光線透過率が高く、しかも成形加工された０．３ｍｍ程度の薄型の成形品（導光板）が光源照射等による高温条件下に長期に亘り暴露された場合でも、透明性の低下（白濁又は着色を生じ難い）を少なくする成分である。
【００５０】
例えば、芳香族ポリカーボネート樹脂組成物から成形される光学用成形品が光源（ＬＥＤ光源等）によって長期間光照射されることによる熱劣化（白濁又は着色）が効果的に防止される。光学用成形品は、炎天下等過酷な条件下で及び／又は光照射を長時間受け続けると、当該成形品表面の温度が上昇することがあり、芳香族ポリカーボネート樹脂組成物に含まれる芳香族ポリカーボネート樹脂（Ａ）の熱劣化が少しずつ進行し得る。更に、樹脂組成物中の脂肪酸エステル（Ｃ）が次第に変性し得、通常の光学用成形品に用いられる芳香族ポリカーボネート樹脂組成物に期待される透明性（輝度又は光透過性）を損ない、成形品表面に白濁又は着色（淡〜濃着色）現象が生じ得る場合がある。
【００５１】
本願発明者らは、この課題に鑑み，鋭意検討した結果、脂肪酸エステル（Ｃ）の変性等の劣化やそれに起因する着色を抑止する化合物として、次式の特定芳香族化合物（Ｄ）が特に効果的であり、特定芳香族化合物（Ｄ）を芳香族ポリカーボネート樹脂組成物を得るための溶融混練前に添加することにより、成形品中での脂肪酸エステル（Ｃ）の劣化を抑止して白濁又は着色（淡〜濃着色）現象を低減又は緩和できることを着想し本発明を完成した。
式：
【化７】
2020100837.tif 000008
【００５２】
脂肪酸エステル（Ｃ）としては、通常の脂肪族カルボン酸とアルコールとの縮合化合物を用いることができる。
【００５３】
前記脂肪族カルボン酸としては、飽和又は不飽和の、モノカルボン酸、ジカルボン酸、トリカルボン酸等が挙げられる。なお、該脂肪族カルボン酸には、脂環式カルボン酸も含まれる。これらの中でも、炭素数６〜３６の、モノカルボン酸及びジカルボン酸が好ましく、炭素数６〜３６の飽和モノカルボン酸がさらに好ましい。カルボン酸の炭素数は、８〜３２であることが好ましく、１０〜２８であることがより好ましく、１２〜２４であることが特に好ましい。
【００５４】
前記脂肪族カルボン酸の具体例としては、例えば、パルミチン酸、ステアリン酸、吉草酸、カプロン酸、カプリン酸、ラウリン酸、アラキジン酸、ベヘン酸、リグノセリン酸、セロチン酸、メリシン酸、テトラトリアコンタン酸、モンタン酸、グルタル酸、アジピン酸、アゼライン酸等が挙げられる。
【００５５】
前記アルコールとしては、飽和又は不飽和の、一価アルコール及び多価アルコールが挙げられ、これらのアルコールは、フッ素原子、塩素原子、臭素原子、アリール基等の置換基を有していてもよい。これらの中でも、炭素数３０以下の飽和アルコールが好ましく、炭素数３０以下の、脂肪族飽和一価アルコール及び脂肪族飽和多価アルコールがさらに好ましい。なお、脂肪族アルコールには、脂環式アルコールも含まれる。アルコールの炭素数は、２６以下であることが好ましく、２２以下であることがより好ましい。
【００５６】
前記アルコールの具体例としては、例えば、オクタノール、デカノール、ドデカノール、テトラデカノール、ステアリルアルコール、ベヘニルアルコール、エチレングリコール、ジエチレングリコール、グリセリン、ペンタエリスリトール、２，２−ジヒドロキシペルフルオロプロパノール、ネオペンチレングリコール、ジトリメチロールプロパン、ジペンタエリスリトール等が挙げられる。
【００５７】
脂肪酸エステル（Ｃ）は、炭素数６〜３６の、脂肪族モノカルボン酸及び脂肪族ジカルボン酸と、炭素数３０以下の、脂肪族飽和一価アルコール及び脂肪族飽和多価アルコールとのエステルを含むことが好ましく、炭素数８〜３２の、脂肪族モノカルボン酸と、炭素数２６以下の、脂肪族飽和多価アルコールとのエステルを含むことがより好ましく、炭素数１０〜２８の脂肪族モノカルボン酸と、炭素数２２以下の脂肪族飽和多価アルコールとのエステルを含むことがより好ましくい。
【００５８】
脂肪酸エステル（Ｃ）の具体例としては、例えば、ベヘニルベヘネート、オクチルドデシルベヘネート、ステアリルステアレート、グリセリンモノパルミテート、グリセリンモノステアレート、グリセリンモノオレート、グリセリンジステアレート、グリセリントリステアレート、ペンタエリスリトールモノパルミテート、ペンタエリスリトールモノステアレート、ペンタエリスリトールジステアレート、ペンタエリスリトールトリステアレート、ペンタエリスリトールテトラステアレート等が挙げられ、これらは単独で又は２種以上を組み合わせて用いることができる。これらの中でも、グリセリンモノステアレート、ペンタエリスリトールジステアレート等のステアリン酸エステルが好適であり、例えば、理研ビタミン（株）製のリケマールＳ−１００Ａ（商品名）や日油（株）製のユニスターＨ４７６ＤＰ（「ユニスター」は登録商標）が商業的に入手可能である。
【００５９】
前記脂肪酸エステル（Ｃ）の量は、ポリカーボネート樹脂（Ａ）１００重量部に対して０．０１〜０．５重量部であり、０．０３〜０．５重量部であることが好ましく、０．０５〜０．２重量部であることがより好ましい。脂肪酸エステル（Ｃ）の量が０．０１重量部未満の場合は、黄変を抑制し、色相を向上させる効果が不充分である。逆に脂肪酸エステル（Ｃ）の量が０．５重量部を超える場合も、色相の向上効果が不充分となってしまう。
【００６０】
本発明の実施形態の芳香族ポリカーボネート樹脂組成物は、芳香族ポリカーボネート樹脂（Ａ）、リン系酸化防止剤（Ｂ）、脂肪酸エステル（Ｃ）及び下記式で表される芳香族化合物（Ｄ）を含み、必要に応じてポリエーテル誘導体（Ｅ）、エポキシ化合物（Ｆ）及び／又はその他の添加剤を含有してよい芳香族ポリカーボネート樹脂組成物であって、これにより得られる芳香族ポリカーボネート樹脂組成物の本来有する耐熱性、機械的強度等の特性を損なうことなく、熱安定性に優れ、光線透過率が高く、しかも成形加工された０．３ｍｍ程度の薄型の成形品（導光板）が光源照射等による高温条件下に長期に亘り暴露された場合でも、透明性の低下が少なく（白濁又は着色を生じ難い）なる。
式：
【化８】
2020100837.tif 000009
【００６１】
例えば、芳香族ポリカーボネート樹脂組成物から成形される光学用成形品が光源（ＬＥＤ光源等）によって長期間光照射されることによる熱劣化（白濁又は着色）が効果的に防止される。光学用成形品は、炎天下等過酷な条件下で及び／又は光照射を長時間受け続けると、当該成形品表面の温度が上昇することがあり、脂肪酸エステル（Ｃ）や必要に応じたポリエーテル誘導体（Ｅ）が熱による影響で変成し芳香族ポリカーボネート樹脂組成物に含まれる芳香族ポリカーボネート樹脂（Ａ）の熱劣化が少しずつ進行し得る。
【００６２】
本願発明者らは、この課題に鑑み，鋭意検討した結果、脂肪酸エステル（Ｃ）や必要に応じたポリエーテル誘導体（Ｅ）の変性等の劣化を抑止する化合物として、上式の特定芳香族化合物（Ｄ）が特に効果的であり、特定芳香族化合物（Ｄ）を予め添加するか、あるいは芳香族ポリカーボネート樹脂組成物を得るための溶融混練前に添加することにより、成形品中での脂肪酸エステル（Ｃ）や必要に応じたポリエーテル誘導体（Ｅ）の劣化を抑止して白濁又は着色（淡〜濃着色）現象を低減又は緩和できることを着想し本発明を完成した。
【００６３】
本発明の実施形態で使用される特定芳香族化合物（Ｄ）の量は、芳香族ポリカーボネート樹脂（Ａ）１００重量部に対して、０．０００１以上０．０５重量部未満であり、０．０００５重量部以上０．００３重量部以下が好ましい。芳香族化合物（Ｄ）の量が０．０００１重量部未満の場合は、白濁又は着色の抑止効果が不充分である。逆に芳香族化合物（Ｃ）の量が０．０５重量部以上の場合、光学成形体に要求される高水準の光線透過率及び色相を達成できない場合があるため望ましくない。
【００６４】
本発明の実施形態において、更に、上記の通り、必要に応じてポリエーテル誘導体（Ｅ）を含有することができる。ポリエーテル誘導体とは、ポリエーテル化合物の誘導体であって、本発明が目的とする芳香族ポリカーボネート樹脂組成物を得ることができる限り、特に限定されるものではない。そのようなポリエーテル誘導体は、代表例として、下記式（５）で表されるポリエーテル誘導体を含有する。
【００６５】
式（５）：
ＲＯ−（Ｘ−Ｏ）ｍ（Ｙ−Ｏ）ｎ−Ｒ’
（式中、ＲおよびＲ’は、各々独立して水素原子又は炭素数１〜３０のアルキル基を示し、Ｘは、炭素数２〜４の直鎖アルキレン基又は分岐アルキレン基を、Ｙは、炭素数２〜５の直鎖アルキレン基又は分岐アルキレン基を示し、ＸとＹは同一であっても異なっていても良く、ｍ及びｎは、各々独立して、３〜６０を示し、ｍ＋ｎは６〜１２０を示す。）
式（５）で表されるポリエーテル誘導体の重量平均分子量は、５００〜８０００であることが好ましく、１０００〜４０００であることがより好ましい。
式（５）で表されるポリエーテル誘導体は、市販品を使用することができる。
【００６６】
式（５）で表されるポリエーテル誘導体は、下記式（５−１）であることが好ましい。
下記式（５−１）：
ＲＯ−（Ｘ−Ｏ）ｍ（Ｙ−Ｏ）ｎ−Ｒ’
（式中、ＲおよびＲ’は、各々独立して水素原子又は炭素数１〜３０のアルキル基を示し、Ｘは、炭素数２〜４の直鎖アルキレン基を、Ｙは、炭素数２〜５の分岐アルキレン基を示し、ｍ及びｎは、各々独立して、３〜６０を示し、ｍ＋ｎは８〜９０を示す。）
式（５−１）で表されるポリエーテル誘導体の重量平均分子量は、５００〜８０００であることが好ましく、１０００〜４０００であることがより好ましい。
式（５−１）で表されるポリエーテル誘導体は、市販品を使用することができる。
【００６７】
式（５）で表されるポリエーテル誘導体は、下記式（５−２）であることが好ましい。
下記式（５−２）：
ＲＯ−（Ｘ−Ｏ）ｍ（Ｙ−Ｏ）ｎ−Ｒ’
（式中、ＲおよびＲ’は、各々独立して水素原子又は炭素数１〜３０のアルキル基を示し、Ｘは、炭素数２〜４の直鎖アルキレン基を、Ｙは、炭素数２〜５の直鎖アルキレン基を示し、ＸとＹは同一であっても異なっていても良く、ｍ及びｎは、各々独立して、３〜６０を示し、ｍ＋ｎは６〜１００を示す。）
式（５−２）で表されるポリエーテル誘導体の重量平均分子量は、５００〜８０００であることが好ましく、１０００〜４０００であることがより好ましい。
式（５−２）で表されるポリエーテル誘導体は、市販品を使用することができる。
【００６８】
式（５）で表されるポリエーテル誘導体は、下記式（５−３）であることが好ましい。
下記式（５−３）：
ＲＯ−（Ｘ−Ｏ）ｍ（Ｙ−Ｏ）ｎ−Ｒ’
（式中、ＲおよびＲ’は、各々独立して水素原子又は炭素数１〜３０のアルキル基を示し、Ｘは、炭素数２〜４の分岐アルキレン基を、Ｙは、炭素数２〜５の分岐アルキレン基を示し、ＸとＹは同一であっても異なっていても良く、ｍ及びｎは、各々独立して、３〜６０を示し、ｍ＋ｎは６〜１２０を示す。）
式（５−３）で表されるポリエーテル誘導体の重量平均分子量は、５００〜８０００であることが好ましく、１０００〜４０００であることがより好ましい。
式（５−３）で表されるポリエーテル誘導体は、市販品を使用することができる。
【００６９】
式（５）で表されるポリエーテル誘導体は、下記式（６）で表されるポリエーテル誘導体、式（７）で表されるポリエーテル誘導体、式（８）で表されるポリエーテル誘導体、式（９）で表されるポリエーテル誘導体、式（１０）で表されるポリエーテル誘導体、式（１１）で表されるポリエーテル誘導体、式（１２）で表されるポリエーテル誘導体、式（１３）で表されるポリエーテル誘導体及び式（１４）で表されるポリエーテル誘導体を含有する群から選択される少なくとも１種を含有することが好ましい。
【００７０】
式（５−１）で表されるポリエーテル誘導体は、下記式（６）で表されるポリエーテル誘導体、式（７）で表されるポリエーテル誘導体、式（８）で表されるポリエーテル誘導体、式（９）で表されるポリエーテル誘導体及び式（１０）で表されるポリエーテル誘導体を含有する群から選択される少なくとも１種を含有することが好ましい。
【００７１】
式（５−２）で表されるポリエーテル誘導体は、式（１１）で表されるポリエーテル誘導体及び式（１２）で表されるポリエーテル誘導体を含有する群から選択される少なくとも１種を含有することが好ましい。
【００７２】
式（５−３）で表されるポリエーテル誘導体は、式（１３）で表されるポリエーテル誘導体及び式（１４）で表されるポリエーテル誘導体を含有する群から選択される少なくとも１種を含有することが好ましい。
【００７３】
式（６）：
ＨＯ−（ＣＨ２ＣＨ２ＣＨ２ＣＨ２Ｏ）ｍ（ＣＨ（ＣＨ３）ＣＨ２Ｏ）ｎ−Ｈ
（式中、ｍ及びｎは、各々独立して、３〜６０を示し、ｍ＋ｎは、８〜９０を示す。）
【００７４】
式（６）で表されるポリエーテル誘導体として、テトラメチレングリコールユニットとプロピレングリコールユニットからなる変性グリコールが好適である。そのようなポリエーテル誘導体として、市販品を使用することができ、例えば、日油（株）製、ポリセリンＤＣＢ−１０００（重量平均分子量１０００）、ポリセリンＤＣＢ−２０００（重量平均分子量２０００）、ポリセリンＤＣＢ−４０００（重量平均分子量４０００）、ポリセリン６０−２０００Ｈ（重量平均分子量２０００）等を利用できる。
式（６）で表されるポリエーテル誘導体の重量平均分子量は、５００〜８０００であることが好ましく、１０００〜４０００であることがより好ましい。
【００７５】
式（７）：
ＨＯ−（ＣＨ２ＣＨ２ＣＨ２ＣＨ２Ｏ）ｍ（ＣＨ２ＣＨ２ＣＨ（ＣＨ３）ＣＨ２Ｏ）ｎ−Ｈ
（式中、ｍ及びｎは、各々独立して、３〜６０を示し、ｍ＋ｎは、８〜９０を示す。）
【００７６】
式（７）で表されるポリエーテル誘導体として、テトラメチレングリコールユニットと２−メチルテトラメチレングリコールユニットからなる変性グリコールが好ましい。そのようなポリエーテル誘導体として、市販品を使用することができ、例えば、保土谷化学工業（株）製のＰＴＧ−Ｌ１０００（重量平均分子量１０００）、ＰＴＧ−Ｌ２０００（重量平均分子量２０００）、又はＰＴＧ−Ｌ３０００（重量平均分子量３０００）等を利用できる。
式（７）で表されるポリエーテル誘導体の重量平均分子量は、５００〜８０００であることが好ましく、１０００〜４０００であることがより好ましい。
【００７７】
式（８）：
ＨＯ−（ＣＨ２ＣＨ２Ｏ）ｍ（ＣＨ（ＣＨ３）ＣＨ２Ｏ）ｎ−Ｈ
（式中、ｍ及びｎは、各々独立して、３〜６０を示し、ｍ＋ｎは、８〜９０を示す。）
【００７８】
式（８）で表されるポリエーテル誘導体として、エチレングリコールユニットとプロピレングリコールユニットからなる変性グリコールが好ましい。そのようなポリエーテル誘導体として、市販品を使用することができ、例えば、日油（株）製、ユニルーブ５０ＤＥ−２５（重量平均分子量１７５０）、ユニルーブ７５ＤＥ−２５（重量平均分子量１４００）等を使用できる。
式（８）で表されるポリエーテル誘導体の重量平均分子量は、５００〜８０００であることが好ましく、１０００〜４０００であることがより好ましい。
【００７９】
式（９）：
ＲＯ−（ＣＨ２ＣＨ２ＣＨ２ＣＨ２Ｏ）ｍ（ＣＨ（ＣＨ３）ＣＨ２Ｏ）ｎ−Ｈ
（式中、Ｒは炭素数１〜３０のアルキル基を示し、ｍ及びｎは、各々独立して、３〜６０を示し、ｍ＋ｎは、８〜９０を示す。）
【００８０】
式（９）で表されるポリエーテル誘導体として、テトラメチレングリコールユニットとプロピレングリコールユニットからなり、片末端ブチル基又は片末端ステアリル基の変性グリコールが好適である。そのようなポリエーテル誘導体として、市販品を使用することができ、例えば、日油（株）製、ポリセリンＢＣ−１０００（片末端ブチル基、重量平均分子量１０００）、ポリセリンＳＣ−１０００（片末端ステアリル基、重量平均分子量１０００）等を使用できる。
式（９）で表されるポリエーテル誘導体の重量平均分子量は、５００〜８０００であることが好ましく、１０００〜４０００であることがより好ましい。
【００８１】
式（１０）：
ＲＯ−（ＣＨ２ＣＨ２Ｏ）ｍ（ＣＨ（ＣＨ３）ＣＨ２Ｏ）ｎ−Ｈ
（式中、Ｒは炭素数１〜３０のアルキル基を示し、ｍ及びｎは、各々独立して、３〜６０を示し、ｍ＋ｎは、８〜９０を示す。）
【００８２】
式（１０）で表されるポリエーテル誘導体として、エチレングリコールユニットとプロピレングリコールユニットからなり、片末端ブチル基又は片末端ステアリル基の変性グリコールが好適である。そのようなポリエーテル誘導体として、市販品を使用することができ、例えば、日油（株）製、ユニルーブ５０ＭＢ−１１（片末端ブチル基、重量平均分子量１０００）、ユニルーブ５０ＭＢ−２６（片末端ブチル基、重量平均分子量２０００）、ユニルーブ５０ＭＢ−７２（片末端ブチル基、重量平均分子量３０００）、ユニルーブ１０ＭＳ−２５０ＫＢ（片末端ステアリル基、重量平均分子量２０００）等を利用できる。
式（１０）で表されるポリエーテル誘導体の重量平均分子量は、５００〜８０００であることが好ましく、１０００〜４０００であることがより好ましい。
【００８３】
式（１１）：
ＨＯ−（ＣＨ２ＣＨ２ＣＨ２ＣＨ２Ｏ）ｍ（ＣＨ２ＣＨ２Ｏ）ｎ−Ｈ
（式中、ｍ及びｎは、各々独立して、３〜６０を示し、ｍ＋ｎは、８〜９０を示す。）
【００８４】
式（１１）で表されるポリエーテル誘導体として、テトラメチレングリコールユニットとエチレングリコールユニットからなる変性グリコールが好ましい。そのようなポリエーテル誘導体として、市販品を使用することができ、例えば、日油（株）製、ポリセリンＤＣ３０００Ｅ（重量平均分子量３０００）、ポリセリンＤＣ１８００Ｅ（重量平均分子量１８００）等を使用できる。
式（１１）で表されるポリエーテル誘導体の重量平均分子量は、５００〜８０００であることが好ましく、１０００〜４０００であることがより好ましい。
【００８５】
式（１２）：
ＨＯ−（ＣＨ２ＣＨ２ＣＨ２ＣＨ２Ｏ）ｐ−Ｈ
（式中、ｐは、６〜１００を示す。）
【００８６】
式（１２）で表されるポリエーテル誘導体として、ポリテトラメチレングリコールが好ましい。そのようなポリエーテル誘導体として、市販品を使用することができ、例えば、保土谷化学工業（株）製のＰＴＧ−６５０ＳＮ（重量平均分子量６５０）、ＰＴＧ−８５０ＳＮ（重量平均分子量８５０）、ＰＴＧ−１０００ＳＮ（重量平均分子量１０００）、ＰＴＧ−１４００ＳＮ（重量平均分子量１４００）、ＰＴＧ−２０００ＳＮ（重量平均分子量２０００）、又はＰＴＧ−２９００（重量平均分子量２９００）等を使用できる。
式（１２）で表されるポリエーテル誘導体（ポリテトラメチレングリコール）の重量平均分子量は、５００〜８０００であることが好ましく、１０００〜４０００であることがより好ましい。
【００８７】
式（１３）：
式：ＨＯ−（ＣＨ（ＣＨ３）ＣＨ２Ｏ）ｑ−Ｈ
（式中、ｑは、７〜１２０を示す。）
【００８８】
式（１３）で表されるポリエーテル誘導体として、ポリプロピレングリコールが好ましい。そのようなポリエーテル誘導体として、市販品を使用することができ、例えば、ダウケミカル製ポリグリコールＰ２０００Ｐ（重量平均分子量２０００）、日油（株）製、ユニオールＤ−１０００（重量平均分子量１０００）、ユニオールＤ−２０００（重量平均分子量２０００）、ユニオールＤ−４０００（重量平均分子量４０００）等を使用できる。
式（１３）で表されるポリエーテル誘導体（ポリプロピレングリコール）の重量平均分子量は、５００〜８０００であることが好ましく、１０００〜４０００であることがより好ましい。
【００８９】
式（１４）：
ＨＯ−（ＣＨ（Ｃ２Ｈ５）ＣＨ２Ｏ）ｒ−Ｈ
（式中、ｒは、６〜１００を示す。）
【００９０】
式（１４）で表されるポリエーテル誘導体として、ポリブチレングリコールが好ましい。そのようなポリエーテル誘導体として、市販品を使用することができ、例えば、日油（株）製、ユニオールＰＢ−５００（重量平均分子量５００）、ユニオールＰＢ−１０００（重量平均分子量１０００）、ユニオールＰＢ−２０００（重量平均分子量２０００）等を使用できる。
式（１４）で表されるポリエーテル誘導体（ポリブチレングリコール）の重量平均分子量は、５００〜８０００であることが好ましく、１０００〜４０００であることがより好ましい。
【００９１】
前記一般式（５）で表されるポリエーテル誘導体は、概ね耐熱性が高く該ポリエーテル誘導体を配合した芳香族ポリカーボネート樹脂組成物を高温で成形した成形品は、輝度や光線透過率が高い。
【００９２】
また、本発明にて使用されるポリエーテル誘導体（Ｅ）は、適度な親油性を有することから、芳香族ポリカーボネート樹脂（Ａ）との相溶性にも優れるので、該ポリエーテル誘導体（Ｂ）を配合した芳香族ポリカーボネート樹脂組成物から得られる成形品の透明性を低下させることがなく光線透過率及び色相の向上を期待できる。このようなポリエーテル誘導体（Ｂ）の重量平均分子量は、５００〜８０００であることが好ましく１０００〜４０００であることがより好ましい。
【００９３】
ポリエーテル誘導体（Ｅ）の量は、芳香族ポリカーボネート樹脂（Ａ）１００重量部に対して、例えば０．１〜２．０重量部であり、０．３〜１．８重量部であることが好ましい。ポリエーテル誘導体の量が０．１〜２．０重量部の場合、光線透過率及び色相を適切に向上し得る。
【００９４】
本発明に使用するポリエーテル誘導体（Ｅ）のＣＰＲ（単位：無次元）（Ｃｏｎｔｒｏｌｌｅｄ  Ｐｏｌｙｍｅｒｉｚａｔｉｏｎ  Ｒａｔｅ、ポリエーテル誘導体中の塩基性物質の量を示す指標：ＪＩＳ  Ｋ−１５５７  ６．８準拠）は２．０以下であることが好ましく、より好ましくは、ＣＰＲは１．０以下である。吸着剤による精製処理後にＣＰＲがこのような範囲となるよう調整したポリエーテル誘導体は、ポリカーボネート樹脂との相溶性により優れるとともに分解や劣化が防止されて貯蔵安定性により優れる。例えば、ポリセリンＤＣＢ２０００（ＣＰＲ１．０未満）、ポリセリン６０−２０００Ｈ（ＣＰＲ１．０未満）、ＰＴＧ−１０００ＳＮ（ＣＰＲ１．０未満）等となっている。
【００９５】
本発明に使用するポリエーテル誘導体（Ｅ）のｐHは、５．０〜７．５未満であることが好ましく、より好ましくは、６．０〜７．０未満である。市販のポリエーテル誘導体のｐＨは保存状態等により変化することもあるが、概ね、５．０〜７．５未満に調整したポリエーテル誘導体は、分解や劣化が防止されて貯蔵安定性により優れ、得られるポリカーボネート樹脂組成物の色相により悪影響を与えない。例えば、ポリセリンＤＣＢ２０００（ｐH６．７）、ポリセリン６０−２０００Ｈ（ｐH６．８）、ＰＴＧ−１０００ＳＮ（ｐH６．７）等となっている。
【００９６】
以上の成分に加えて、本発明の実施形態の芳香族ポリカーボネート樹脂組成物へは、さらに、エポキシ化合物（Ｆ）を含有することができる。芳香族ポリカーボネート樹脂組成物が、さらに、エポキシ化合物（Ｆ）を含有する場合、光学成形品に求められる優れた光学特性を維持向上させつつ、得られる芳香族ポリカーボネート樹脂組成物からなる成形品の初期光学特性を劣化させず、使用状況に起因する劣化やエージング劣化などの劣化を防止することが出来る。
【００９７】
エポキシ化合物（Ｆ）は、少なくとも１つのエポキシ基を分子内に有し、本発明が目的とする芳香族ポリカーボネート樹脂組成物を得られる限り、特に制限されることはない。エポキシ化合物（Ｆ）は、例えば、３’，４’−エポキシシクロヘキシルメチル−３，４−エポキシシクロヘキサンカルボキシレート、エポキシ化大豆油、ε−カプロラクトン変性 ３'，４'−エポキシシクロヘキシルメチル ３，４−エポキシシクロヘキサンカルボキシレート、エポキシ基含有アクリル・スチレン系ポリマー、２，２−ビス（４−ヒドロキシシクロヘキシル）プロパン−ジグリシジルエーテル等を含有することができる。エポキシ化合物（Ｆ）は、３’，４’−エポキシシクロヘキシルメチル−３，４−エポキシシクロヘキサンカルボキシレートを含有することが好ましい。
【００９８】
本発明の実施形態の芳香族ポリカーボネート樹脂組成物は、芳香族ポリカーボネート樹脂（Ａ）１００質量部に対して、エポキシ化合物（Ｆ）を、０．００１〜０．２質量部含有することが好ましく、０．００２〜０．１質量部含有することがより好ましく、０．００５〜０．０５質量部含有することが特に好ましい。
【００９９】
本発明の実施形態の芳香族ポリカーボネート樹脂組成物は、芳香族ポリカーボネート樹脂（Ａ）１００質量部に対してエポキシ化合物（Ｆ）を、０．００１〜０．２質量部含有する場合、光学成形品に求められる優れた光学特性を維持向上させつつ、得られる芳香族ポリカーボネート樹脂組成物からなる成形品の初期光学特性（積算透過率および黄色度）を向上させ、使用状況に起因する劣化やエージング劣化などの劣化を防止することが出来る。
【０１００】
さらに、実施の形態に係る芳香族ポリカーボネート樹脂組成物には、本発明における効果を損なわない範囲で、例えば、熱安定剤、他の酸化防止剤、着色剤、離型剤、軟化剤、帯電防止剤、衝撃性改良剤等の各種添加剤、芳香族ポリカーボネート樹脂（Ａ）以外のポリマー等が適宜配合されていてもよい。
【０１０１】
実施の形態に係る芳香族ポリカーボネート樹脂組成物へは、例えば、得られる芳香族ポリカーボネート樹脂組成物の耐候性をより向上させる成分である紫外線吸収剤を、芳香族ポリカーボネート樹脂組成物を成形して得られる成形品の用途に応じて適宜用いることができる。
【０１０２】
紫外線吸収剤としては、例えば、ベンゾトリアゾール系化合物、トリアジン系化合物、ベンゾフェノン系化合物、シュウ酸アニリド系化合物等の、ポリカーボネート樹脂に通常配合される紫外線吸収剤を、単独で又は２種以上を組み合わせて用いることができる。
【０１０３】
ベンゾトリアゾール系化合物としては、例えば、ベンゾトリアゾール系化合物としては、２−（２−ヒドロキシ−５−ｔ−オクチルフェニル）ベンゾトリアゾール、２−（３−ｔｅｒｔ−ｂｕｔｙｌ−２−ｈｙｄｒｏｘｙ−５−ｍｅｔｈｙｌｐｈｅｎｙｌ）−５−ｃｈｌｏｒｏ−２Ｈ−ｂｅｎｚｏｔｒｉａｚｏｌｅ、２−（３，５−ｄｉ−ｔｅｒｔ−ｐｅｎｔｙｌ−２−ｈｙｄｒｏｘｙｐｈｅｎｙｌ）−２Ｈ−ｂｅｎｚｏｔｒｉａｚｏｌｅ、２−（２Ｈ−ｂｅｎｚｏｔｒｉａｚｏｌｅ−２−ｙｌ）−４−ｍｅｔｈｙｌ−６−（３，４，５，６−ｔｅｔｒａｈｙｄｒｏｐｈｔｈａｌｉｍｉｄｙｌｍｅｔｈｙｌ）ｐｈｅｎｏｌ、２−（２−ｈｙｄｒｏｘｙ−４−ｏｃｔｙｌｏｘｙｐｈｅｎｙｌ）−２Ｈ−ｂｅｎｚｏｔｒｉａｚｏｌｅ、２−（２−ｈｙｄｒｏｘｙ−５−ｔｅｒｔ−ｏｃｔｙｌｐｈｅｎｙｌ）−２Ｈ−ｂｅｎｚｏｔｒｉａｚｏｌｅ、２−［２’−ｈｙｄｒｏｘｙ−３，５−ｄｉ（１，１−ｄｉｍｅｔｈｙｌｂｅｎｚｙｌ）ｐｈｅｎｙｌ］−２Ｈ−ｂｅｎｚｏｔｒｉａｚｏｌｅ、２，２’−Ｍｅｔｈｙｌｅｎｂｉｓ［６−（２Ｈ−ｂｅｎｚｏｔｒｉａｚｏｌ−２−ｙｌ）４−（１，１，３，３−ｔｅｔｒａｍｅｔｈｙｌｂｕｔｙｌ）ｐｈｅｎｏｌ］などが挙げられる。なかでも、特に、２−（２−ヒドロキシ−５−ｔ−オクチルフェニル）ベンゾトリアゾール等が好適であり、例えば、ＢＡＳＦ社製のＴＩＮＵＶＩＮ  ３２９（ＴＩＮＵＶＩＮは登録商標）、シプロ化成（株）製のシーソーブ７０９、ケミプロ化成（株）製のケミソーブ７９等が商業的に入手可能である。
【０１０４】
トリアジン系化合物としては、例えば、２，４−ジフェニル−６−（２−ヒドロキシフェニル−４−ヘキシルオキシフェニル）１，３，５−トリアジン、２−［４，６−ビス（２，４−ジメチルフェニル）−１，３，５−トリアジン−２−イル］−５−（オクチルオキシ）フェノール、２−（４，６−ジフェニル−１，３，５−トリアジン−２−イル）−５−［（ヘキシル）オキシ］フェノール等が挙げられ、例えば、ＢＡＳＦ社製のＴＩＮＵＶＩＮ  １５７７等が商業的に入手可能である。
【０１０５】
シュウ酸アニリド系化合物としては、例えば、クラリアントジャパン（株）製のＳａｎｄｕｖｏｒ  ＶＳＵ等が商業的に入手可能である。
ベンゾフェノン系化合物としては、例えば、２、４−ｄｉｈｙｄｒｏｘｙｂｅｎｚｏｐｈｅｎｏｎｅ、２−ｈｙｄｒｏｘｙ−４−ｎ−ｏｃｔｏｘｙｂｅｎｚｏｐｈｅｎｏｎｅなどが挙げられる。
【０１０６】
紫外線吸収剤の量は、芳香族ポリカーボネート樹脂（Ａ）１００重量部に対して０〜１．０重量部であり、０〜０．５重量部であることが好ましい。紫外線吸収剤の量が１．０重量部を超える場合は、得られる芳香族ポリカーボネート樹脂組成物の初期の色相が低下するおそれがある。また、紫外線吸収剤の量が０．１重量部以上の場合は、特に、芳香族ポリカーボネート樹脂組成物の耐候性をより向上させる効果が大きく奏される。
【０１０７】
本発明の実施形態の芳香族ポリカーボネート樹脂組成物は、芳香族ポリカーボネート樹脂（Ａ）、リン系酸化防止剤（Ｂ）、脂肪酸エステル（Ｃ）及び特定芳香族化合物（Ｄ）を混合し、必要に応じて、ポリエーテル誘導体（Ｅ）、エポキシ化合物（Ｆ）、前記各種添加剤、及び芳香族ポリカーボネート樹脂（Ａ）以外のポリマー等を混合する製造方法を例示することができる。本発明が目的とする芳香族ポリカーボネート樹脂組成物を得ることができる限り、その製造方法は特に制限されることはなく、各成分の種類及び量を適宜調整することができる。成分の混合方法も特に制限されることはなく、例えば、タンブラー、及びリボンブレンダー等の公知の混合機にて混合する方法や、押出機にて溶融混練する方法を例示できる。これらの方法により、芳香族ポリカーボネート樹脂組成物のペレットを容易に得ることができる。特定芳香族化合物（Ｄ）は、溶融混練前に混合してもよいし、予め脂肪酸エステル（Ｃ）やポリエーテル誘導体（Ｅ）に添加又は混合してもよい。
【０１０８】
前記のごとく得られる芳香族ポリカーボネート樹脂組成物のペレットの形状及び大きさには特に限定がなく、一般的な樹脂ペレットが有する形状及び大きさであればよい。例えば、ペレットの形状としては、楕円柱状、円柱状等が挙げられる。ペレットの大きさとしては、長さが２〜８ｍｍ程度であることが好適であり、楕円柱状の場合、断面楕円の長径が２〜８ｍｍ程度、短径が１〜４ｍｍ程度であることが好適であり、円柱状の場合、断面円の直径が１〜６ｍｍ程度であることが好適である。なお、得られたペレット１つずつがこのような大きさであってもよく、ペレット集合体を形成する全てのペレットがこのような大きさであってもよく、ペレット集合体の平均値がこのような大きさであってもよく、特に限定はない。
【０１０９】
本発明の実施形態の光学用成形品は、上記の芳香族ポリカーボネート樹脂組成物を成形して得ることができる。
【０１１０】
本発明が目的とする光学成形品を得ることができる限り、光学成形品の製造方法は特に限定されることはなく、例えば、公知の射出成形法、圧縮成形法等により芳香族ポリカーボネート樹脂組成物を成形する方法が挙げられる。
【０１１１】
本発明に係る光学用成形品は、例えば、導光板、面発光体材料、導光フィルム、車両用ライトガイド、銘板等として好適である。
【０１１２】
以上のように、本発明の例示として、実施の形態を説明した。しかしながら、本発明における技術は、これに限定されず、適宜、変更、置き換え、付加、省略などを行った実施の形態にも適用可能である。
【実施例】
【０１１３】
以下に、本発明を実施例により具体的に説明するが、本発明はこれらの実施例に制限されるものではない。なお、特にことわりがない限り、「部」及び「％」はそれぞれ重量基準である。
【０１１４】
原料として以下のものを使用した。
１．芳香族ポリカーボネート樹脂（Ａ）：
ビスフェノールＡと塩化カルボニルとから合成されたポリカーボネート樹脂
粘度平均分子量：１５０００、住化ポリカーボネート（株）製のＳＤポリカ  ２００−８０（商品名）、「ＳＤポリカ」は住化ポリカーボネート（株）の登録商標、以下「ＰＣ」又は（Ａ１）ともいう
【０１１５】
２．リン系酸化防止剤（Ｂ）：
２−１．以下の式で表される、トリス（２，４−ジ−ｔ−ブチルフェニル）フォスファイト
【化９】
2020100837.tif 000010
［ＢＡＳＦ社製のイルガフォス１６８（商品名）、以下（Ｂ１）ともいう］
【０１１６】
２−２．以下の式で表される、ビス（２，４−ジ−ｔｅｒｔ−ブチル−４−メチルフェニル）ペンタエリスリトールジフォスファイト（ＩＵＰＡＣ名：３，９−ビス（２，６−ジ−ｔｅｒｔ−ブチル−４−メチルフェノキシ）−２，４，８，１０−テトラオキサ−３，９−ジホスファスピロ［５，５］ウンデカン）
【化１０】
2020100837.tif 000011
［ＡＤＥＫＡ製のアデカスタブＰＥＰ−３６（商品名）、以下（Ｂ２）ともいう］
【０１１７】
３．脂肪酸エステル（Ｃ）：
グリセリンモノステアレート
リケマールＳ−１００Ａ
（商品名、理研ビタミン（株）製、以下「ＧＭ」又は（Ｃ１）という）
【０１１８】
４．芳香族化合物（Ｄ）：
３，５−ジ−ｔ−ブチル−４−ヒドロキシトルエン
［和光純薬工業（株）製、以下（D１）ともいう］
５．ポリエーテル誘導体（Ｅ）：
５−１．テトラメチレングリコールユニットとプロピレングリコールユニットからなる変性グリコール（ランダム共重合）
重量平均分子量：２０００、日油（株）製のポリセリンＤＣＢ−２０００（商品名）、以下（Ｅ１）ともいう。
【０１１９】
５−２．エチレングリコールユニットとプロピレングリコールユニットからなる変性グリコール（ランダム共重合）
重量平均分子量：１７５０、日油（株）製のユニルーブ５０ＤＥ−２５（商品名）、以下（Ｅ２）という。
【０１２０】
５−３．ポリテトラメチレングリコール
重量平均分子量：１０００、保土谷化学工業（株）製のＰＴＧ−１０００ＳＮ（商品名）、以下（Ｅ３）ともいう
６．エポキシ化合物（Ｆ）
３’，４’−エポキシシクロヘキシルメチル−３，４−エポキシシクロヘキシルカルボキシレート
［（株）ダイセル化学工業製のセロキサイド２０２１Ｐ（商品名）、以下（Ｆ１）ともいう］
【０１２１】
（実施例１〜１１及び比較例１〜５）
前記各原料を、表１〜表２に示す割合にて一括してタンブラーに投入し、１０分間乾式混合した後、二軸押出機（（株）日本製鋼所製、ＴＥＸ３０α）を用いて、溶融温度２２０℃にて溶融混練し、実施例１〜１１及び比較例１〜５の各々の芳香族ポリカーボネート樹脂組成物のペレットを得た。
なお、実施例及び比較例で得られたペレットはいずれも、ほぼ楕円柱状であり、ペレット１００個からなる集合体は、各々長さの平均値が約５．１ｍｍ〜約５．４ｍｍ、断面楕円の長径の平均値が約４．１ｍｍ〜約４．３ｍｍ、短径の平均値が約２．２ｍｍ〜約２．３ｍｍであった。
【０１２２】
得られたペレットを用い、以下の方法にしたがって、各評価用試験片を作製して評価に供した。その結果を表１〜２に示す。
【０１２３】
（試験片の作製方法）
得られたペレットを１２０℃で４時間以上乾燥した後、射出成形機（ファナック（株）製、ＲＯＢＯＳＨＯＴ  Ｓ２０００ｉ１００Ａ）を用い、成形温度２８０℃、金型温度８０℃にて、ＪＩＳ  Ｋ  ７１３９「プラスチック−試験片」にて規定の多目的試験片Ａ型（全長１６８ｍｍ×厚さ４ｍｍ）を作製した。この試験片の端面を切削し、切削端面について、樹脂板端面鏡面機（メガロテクニカ（株）製、プラビューティーＰＢ−５００）を用いて鏡面加工した。
【０１２４】
（積算透過率の評価方法）
分光光度計（（株）日立製作所製、ＵＨ４１５０）に長光路測定付属装置を設置し、光源として５０Ｗハロゲンランプを用いて、光源前マスク５．６ｍｍ×２．８ｍｍ、試料前マスク６．０ｍｍ×２．８ｍｍを使用した状態で、波長３８０〜７８０ｎｍの領域で１ｎｍ毎の、試験片各々の分光透過率を、試験片の全長方向について測定した。測定した分光透過率を積算し、十の位を四捨五入することにより、各々の積算透過率を求めた。なお、積算透過率が３２０００以上を良好（表中、◎で示す）、３２０００未満３００００以上を使用可（表中、○で示す）、３００００未満を不良（表中、×で示す）とした。
【０１２５】
（黄色度の評価方法）
積算透過率の評価方法において測定した分光透過率に基づき、標準光源Ｄ６５を用い、１０度視野にて各々の黄色度（以下、ＹＩ）を求めた。なお、ＹＩが１２以下を良好（表中、◎で示す）、１２を超え、１３以下を使用可（表中、○で示す）、１３を超えると不良（表中、×で示す）とした。
【０１２６】
（成形品の加熱試験評価）
上記で作製した試験片をエスペック社製イナートオーブンＩＰＨＨ−２０１Ｍの中に設置し、２００℃、７２時間、加熱試験を行った。
次に、各試験片の表面を目視で観察した。以下の基準により、加熱試験後の状態を評価した。結果を表１〜表３に示す。
◎：無色透明である。
○：透明であり、使用可であるが、わずかに着色がある。
×：不透明である又は濃い着色がある。
【０１２７】
表１〜表２に、各実施例及び比較例の原料及び配合割合、評価結果を併せて示す。
【０１２８】
【表１】
2020100837.tif 000012
【０１２９】
【表２】
2020100837.tif 000013
【０１３０】
実施例１〜１１の芳香族ポリカーボネート樹脂組成物は、芳香族ポリカーボネート樹脂（Ａ）、リン系酸化防止剤（Ｂ）、脂肪酸エステル（C）及び特定芳香族化合物（Ｄ）を含み、必要に応じてポリエーテル誘導体（Ｅ）、エポキシ化合物（Ｆ）を、各々特定の割合で含有する。したがって、該芳香族ポリカーボネート樹脂組成物から成形された試験片は、積算透過率が高く、黄色度が小さく、かつ加熱試験後の劣化も殆ど無い。
【０１３１】
そして、このような芳香族ポリカーボネート樹脂組成物を成形した成形品は、黄色度が小さく色相に優れ、しかも加熱試験後の劣化も殆ど無い。
【０１３２】
これに対して、比較例１〜５の芳香族ポリカーボネート樹脂組成物を成形した成形品は、輝度、色相、加熱試験後の結果の少なくともいずれかに劣った。
【０１３３】
以上のように本発明における技術の例示として実施の形態を説明した。そのために詳細な説明を提供した。
【０１３４】
したがって、詳細な説明に記載された構成要素の中には、課題解決のために必須な構成要素だけでなく、上記技術を例示するために、課題解決のためには必須でない構成要素も含まれ得る。そのため、それらの必須ではない構成要素が詳細な説明に記載されていることをもって、直ちに、それらの必須ではない構成要素が必須であるとの認定をするべきではない。
【０１３５】
また、上述の実施の形態は、本発明における技術を例示するためのものであるから、特許請求の範囲またはその均等の範囲において種々の変更、置き換え、付加、省略などを行うことができる。
【産業上の利用可能性】
【０１３６】
本発明の芳香族ポリカーボネート樹脂組成物は、ポリカーボネート樹脂が本来有する耐熱性、機械的強度等の特性が損なわれることがなく、熱安定性及び耐候性に優れ、しかも、本発明の芳香族ポリカーボネート樹脂組成物を含有する成形品を加熱した場合でも外観及び光学特性に優れたものである。よって、例えば厚さ０．３ｍｍ程度の薄型の導光光源の導光板表面への長期照射により加熱状態が継続されるような用途に用いた場合でも、得られる導光板の色相が変化して外観や光学特性が低下することもなく、工業的利用価値が極めて高い。